(57)【要約】【課題】  スピント型及びＣＮＴ型の電子放出素子では、何れも平面的に形成しているため、有効に空間を活用しているとはいえず、電子放出位置がばらつくとともに、均一な電子放出電流が得られず、電子放出効率も悪かった。【解決手段】  第一の導電性部材と、第二の導電性部材が互いに向かい合うように形成され、該導電性部材間に電圧を印加することにより、電子を放出する面電子放出源であって、第一の導電性部材は、突起を有する基板と、該基板上の薄膜電極からなり、前記第一の導電性部材の突起間に絶縁性部材が少なくとも配置されるとともに、絶縁性部材の周囲には絶縁皮膜ナノ粒子が配置され、前記第一の導電性部材の突起部は、一定の間隔を有している。【選択図】    図１１
2010244736.tif 000002
【特許請求の範囲】
【請求項１】
第一の導電性部材と、第二の導電性部材が互いに向かい合うように形成され、該導電性部材間に電圧を印加することにより、電子を放出する面電子放出源において、
第一の導電性部材は、突起を有する基板と、該基板上の薄膜電極からなり、前記第一の導電性部材の突起間に絶縁性部材が少なくとも配置されるとともに、絶縁性部材の周囲には絶縁皮膜ナノ粒子が配置されることを特徴とする面電子放出源。
【請求項２】
前記第一の導電性部材の突起部は、一定の間隔を有していることを特徴とする請求項１記載の面電子放出源。
【請求項３】
上記第一の導電性部材の突起部は、突起部先端が鋭角になっていることを特徴とする請求項１、２いずれかに記載の面電子放出源。
【請求項４】
上記第一の導電性部材は、樹脂成型と導電性薄膜によって形成されていることを特徴とする請求項１〜３いずれかに記載の面電子放出源。
【請求項５】
上記樹脂は、光硬化性樹脂あるいは熱可塑性樹脂であることを特徴とする請求項４記載の面電子放出源。
【請求項６】
上記絶縁皮膜ナノ粒子は、金、銀、白金、パラジウム、及びニッケルの少なくとも１つの物質を含んでいることを特徴とする請求項１あるいは５の何れかに記載の面電子放出源。
【請求項７】
上記絶縁皮膜ナノ粒子の平均径は、３〜２０ｎｍであることを特徴とする、請求項６記載の面電子放出源。
【請求項８】
上記絶縁性部材は、ＳｉＯ２、Ａｌ２Ｏ３、及びＴｉＯ２の少なくとも１つを含んでいる、または有機ポリマーを含んでいることを特徴とする、請求項１〜８の何れかに記載の面電子放出源。
【請求項９】
上記絶縁性部材が微粒子であり、その平均径は、１０〜１０００ｎｍであることを特徴とする、請求項８記載の面電子放出源。
【請求項１０】
上記面電子放出源における上記絶縁性部材と絶縁皮膜ナノ粒子の割合が、重量比で４：１〜１９：１であることを特徴とする、請求項１〜９の何れかに記載の面電子放出源。
【請求項１１】
上記第一の導電性部材と第二の導電性部材の間隔は、１００〜６０００ｎｍであることを特徴とする、請求項１〜１０の何れかに記載の面電子放出源。
【請求項１２】
上記第二の導電性部材は、金、銀、炭素、タングステン、チタン、アルミ、及びパラジウムの少なくとも１つを含んでいることを特徴とする請求項１〜１１の何れかに記載の面電子放出源。
【請求項１３】
上記絶縁皮膜は、アルカン、アルコール、脂肪酸、アルカンチオール、炭化水素系シラン化合物、有機系界面活性剤の少なくとも１つを含んでいること特徴とする、請求項１〜１２に記載の面電子放出源。
【請求項１４】
基板を略一定周期を有して凹凸状に形成する工程と、該樹脂基板上に導電性部材を形成する工程と、前記凹凸形状に合わせて、第一の誘電体を配列し、第二の誘電体に包含された金属部材を第一の誘電体に形成する工程と、
薄膜導電性部材を基板に略平行に形成する工程と、
を含む面電子放出源の製造方法。
【請求項１５】
上記凹凸形状は樹脂の成型により作成する工程であることを特徴とする請求項１４記載の面電子放出源の製造方法。
【請求項１６】
上記凹凸形状における凸形状部の先端を鋭角に形成する工程を含むことを特徴とする請求項１５記載の面電子放出源の製造方法。
【請求項１７】
上記第二の誘電体に包含された金属部材を第一の誘電体に形成する工程は、溶媒中での自己組織化による形成工程であることを特徴とする請求項１４〜１６記載の面電子放出源の製造方法。
【発明の詳細な説明】
【技術分野】
【０００１】
本発明は、電圧を印加することにより電子を放出させることができる面電子放出源および自己組織化作用を用いたそれらの製造方法に関するものである。
【背景技術】
【０００２】
電界放出表示素子としては、従来から、先端を鋭く尖らせたシリコンあるいはモリブデンといったマイクロエミッタが知られている。しかし、導電性ファイバであるカーボンナノチューブ（Carbon Nano-Tube: CNT）は、ナノレベルの径を有し、高アスペクト比、高電流密度、高靱性、発達した黒鉛構造に起因する高耐熱性および高化学的安定性を持つことから、前述の金属性のマイクロエミッタよりも優れた電界放出表示素子として期待されている。
【０００３】
特開２００１−３５４２４号公報では、基板１１の一方の面に多数の突起１２が形成された剣山状部材１を作製する。基板１１はＡｌ2Ｏ3単結晶板であり、突起１２は酸化亜鉛である。この剣山状部材１の突起１２側の表面全体に金属薄膜２を形成することにより、多数の突起状の電子放出体３１を有する部材３を得る。突起１２の先端部は凸状になっていて、その尖鋭度（頂点部分を所定範囲で２次曲線に近似することにより算出される値）を示す曲率半径は１０μｍ以下であり、冷陰極素子の製造方法がスピント型素子よりも簡単であって、発光効率の高い発光装置を得ている。
【０００４】
また、特開２００１−２３６８７９号公報では、陰極２上にベース層を形成したりまたはしない状態で触媒層９を形成し、スピント法で触媒層上にカーボンナノチューブ１０を成長させる方法であって、マイクロキャビティー６の外部の触媒層９’上には非反応層７７を形成してマイクロキャビティー６の内部の触媒層９上にだけカーボンナノチューブ１０を成長させることによって、分離層７を蝕刻して除去する場合にも外部のカーボンナノチューブ１０が存在しないことによりカーボンナノチューブ１０がマイクロキャビティー６内に流れ込むことはない。これにより、生産収率が高まると同時に生産コストが低くなることが開示されている。
【０００５】
これらの電子放出原理について説明する。固体表面に強い電界がかかると，電子を固体内に閉じ込めている表面のポテンシャル障壁が低くかつ薄くなり，電子がトンネル効果により，真空中に放出される．電子を放出させるには，107V/cmオーダーの強い電界を表面にかけなければならない。このような強電界を実現するために，通常は先端を鋭く尖らせた金属針が用いられる。その針に負の電圧を掛けると，尖った先端に電界が集中し，必要とされる強電界が得られる。スピント型のエミッタは、この針をエッチングなどの半導体加工技術を応用して、作成される。また、カーボンナノチューブ型エミッタは、ＣＮＴ素子を樹脂などに混練、塗布により製造され、 (1) 鋭い先端と大きなアスペクト比を持ち，(2) 化学的に安定で，(3) 機械的にも強靭で，さらに (4) 原子の拡散がなく高温での安定性に優れており、(5) 導電性をもつなど，電界放出のエミッタ材料として有利な物理化学的性質を備えているとされている。
【先行技術文献】
【特許文献】
【０００６】
【特許文献１】特開２００１−３５４２４号公報
【特許文献２】特開２００１−２３６８７９号公報
【発明の概要】
【発明が解決しようとする課題】
【０００７】
特開２００１−３５４２４号公報に示されているスピント型面電子放出源や特開２００１−２３６８７９号公報に示されているＣＮＴ（カーボンナノチューブ）型面電子放出源も製造方法が複雑であった。すなわち、スピント型電極は基板にＡｌ2 Ｏ3 などの金属を用い、高度なエッチング技術を用いて、先鋭な曲率を有しなければならず、複雑で、高精度の製造技術が必要であった。また、カーボンナノチューブ型の面電子放出源では、カーボンナノチューブを成長させるか、あるいは、成長したカーボンナノチューブをペースト状に塗付し、先鋭な曲率を有するカーボンナノチューブの先端から、電子を放出させていた。しかしながら、カーボンナノチューブを基板上で均一に成長させることが難しく、製造装置も複雑であった。また、カーボンナノチューブをペースト状に塗付する方式では、製造工程は簡単であるが、電子放出位置がばらつくとともに、均一な電子放出電流が得られず、電子放出効率も悪かった。
【０００８】
これらの面電子放出源は、何れも平面的に形成しているため、有効に空間を活用しているとはいえず、投入電力に対する電子放出の効率が悪かった。
【０００９】
上記に記載した課題を鋭意検討した結果、われわれは、常温で金属微粒子を含む溶液を塗布し、乾燥する簡単な工程で、自己組織化作用により面電子放出源を作成し、検討を行なったところ、新しい電子放出原理で電子が放出していることを見出した。
【００１０】
また、従来技術に代表される面電子放出源を用いたディスプレイを作成した場合には、輝度ムラが発生し、上記従来技術に記載の解決手段では輝度ムラを低減できなかった。すなわち、この根本的な課題は、ＦＥＤを作成した場合に、複数の面電子放出源間あるいは複数の電子放出を有する発光体間で、電子放出量を均一にできないということからくるものと考えられる。
【００１１】
われわれは、特願２００８−２９５７２２号に代表される新たな原理に基づく面電子放出源を提案している。この技術は、常温で金属微粒子を含む溶液を塗布し、乾燥する簡単な工程で、検討を行なったところ、新しい電子放出原理で電子が放出していることを見出した。
【００１２】
しかし、自己組織化による粒子の配列のみの利用では、粒子間隔が正しく行われず、各正確な位置に粒子を配置することが困難であった。以上のことから、われわれは、さらに高効率の面電子放出源を作成することを目標にし、高温で焼成する必要がなく、低消費電力で、大面積の輝度ムラの少ないフィールドエミッションディスプレイ（ＦＥＤ）等のディスプレイや、電子線照射装置、光源、電子部品製造装置、電子回路部品のような電子線源として適用できる面電子放出源を提供することにある。
【課題を解決するための手段】
【００１３】
本発明の面電子放出源は、上記課題を解決するために、突起を有する基板と、該基板上の薄膜電極からなる第一の導電性部材と、第二の導電性部材が互いに向かい合うように形成され、該導電性部材間に電圧を印加し、前記第一の導電性部材の突起間に絶縁性部材が少なくとも配置されるとともに、絶縁性部材の周囲には絶縁皮膜ナノ粒子が配置されることを特徴としている。また、絶縁性部材は複数層形成されていてもよく、この場合は、最下層部がと第一の導電性部材の突起間に配置されていることになる。
【００１４】
この構成によれば、従来のスピント型電極、ＣＮＴ型電極に比べ、３次元空間を有効に利用することができ、各々のナノ粒子に強力な電界を印加することができるため、電子を効率よく発生させることができる。その結果、面電子放出源の効率を向上させることができる。また、第一の導電性部材に突起を設けているので、絶縁性部材が所望の位置に整列しやすくなる。そのため、導電性部材上に均一に絶縁性部材が配置されるようになり電子が放出される位置が決定される。また、第一の導電性部材の突起部に電界集中しやすくなり、かつ、ナノ粒子が第一の絶縁性部材上で突起状に形成されているためナノ粒子にも電界集中しやすく、トータルとして面電子放出源としての効率も向上する。さらに、絶縁体部材を複数層形成した場合に、第一の導電性部材から薄膜電極までの距離が、均一になり、面全体の電界のかかり方が安定する。なお、薄膜電極を形成した場合に、絶縁体部材の凹凸が薄膜電極形状に反映してしまう。本構成では絶縁性部材の凹凸が少なくなるため、薄膜電極の平面性が高くなり、安定した薄膜電極が形成される。
【００１５】
また、本発明の面電子放出源は、ＭＩＭ型の電子放出構造であり、真空中だけでなく大気圧中で動作させても放電を伴わないためオゾンやＮＯｘ等の有害物質をほぼ生成せず、面電子放出源が酸化劣化しない。そのため、本発明の面電子放出源は、寿命が長く大気中でも長時間連続動作をさせることができる。よって、本発明により、真空中だけでなく大気圧中でも安定して電子を放出でき、オゾンやＮＯｘ等の有害物質の発生を抑制した面電子放出源を提供することができる。
【００１６】
本発明の第一の導電性部材の突起部は、一定の間隔を有しており、また、突起部先端が鋭角になっていることを特徴としている。
【００１７】
この構成によると、上記効果に加え、突起部が一定間隔を有しているため、電界集中が起こる部分を特定でき、その結果、電子放出される位置をある程度特定させることができる。また、絶縁性部材の位置も特定させることができ、その結果絶縁皮膜ナノ粒子の位置が自己組織化作用と構造物の相互作用によって、安定的に特定される。したがって、簡単な製造方法で均一に突起物を３次元構造的に形成することができる。これには、高温で焼成する必要がないため、時間的、コスト的なメリットが大きい。このことにより電子放出の効率が格段に高まる。
【００１８】
また本発明の第一の導電性部材は、樹脂成型と導電性薄膜によって形成されていることを特徴としている。また、その樹脂は、光硬化性樹脂あるいは熱可塑性樹脂であることを特徴としている。
【００１９】
この構成によると、上記効果に加え、ナノインプリント技術を用いて、微細な凹凸が簡単な金型成型によって形成できるため、短時間で精度良く所望の凹凸形状が作成できる。そうすると、特定される位置で、電界集中が起こるため、電子放出位置がある程度特定されるため、面での電子放出量が均一になり、蛍光体を用いた場合に濃度ムラが発生しないことになる。
【００２０】
さらに上記に説明を行なった面電子放出源は、第一の金属微粒子の周囲に、薄膜の絶縁部材を被覆することで、金属微粒子の酸化生成反応をより起こし難くした状態にでき、大気圧状態での素子の使用を可能にする。また、上記絶縁性部材および絶縁皮膜金属微粒子は、電子放出層における抵抗値および電子の生成量を調整することができるため、電子放出層を流れる電流値と電子放出量の制御を可能とする。さらに、上記絶縁性部材は、電子放出層を流れる電流により生じるジュール熱を効率良く逃がす役割も有することができるため、面電子放出源が熱で破壊されるのを防ぐことができる。
【００２１】
本発明の面電子放出源では、上記構成に加え、上記ナノ粒子を成す導電体は、金、銀、白金、パラジウム、及びニッケルの少なくとも１つを含んでいてもよい。このように、上記ナノ粒子を成す導電体が、金、銀、白金、パラジウム、及びニッケルの少なくとも１つを含んでいることで、金属微粒子の、大気中の酸素による酸化などをはじめとする素子劣化を、より効果的に防ぐことができる。よって、面電子放出源の長寿命化をより効果的に図ることができる。
【００２２】
本発明の面電子放出源では、上記構成に加え、上記ナノ粒子の平均径は、導電性を制御する必要から、上記絶縁性部材の大きさよりも小さくなければならず、３〜２０ｎｍであるのが好ましい。このように、上記ナノ粒子の平均径を、上記絶縁性部材の微粒子径よりも小さく、好ましくは３〜２０ｎｍとすることにより、電子放出層内で、金属微粒子による導電パスが形成されず、電子放出層内での絶縁破壊が起こり難くなる。また原理的には不明確な点が多いが、粒子径が上記範囲内の金属微粒子を用いることで、電子が効率よく生成される。
【００２３】
本発明の面電子放出源では、上記構成に加え、上記絶縁性部材は、ＳｉＯ２、Ａｌ２Ｏ３、及びＴｉＯ２の少なくとも１つを含んでいてもよい。または有機ポリマーを含んでいてもよい。上記絶縁性部材が、ＳｉＯ２、Ａｌ２Ｏ３、及びＴｉＯ２の少なくとも１つを含んでいる、あるいは、有機ポリマーを含んでいると、これら物質の絶縁性が高いことにより、上記電子放出層の抵抗値を任意の範囲に調整することが可能となる。特に、絶縁性部材として酸化物（ＳｉＯ２、Ａｌ２Ｏ３、及びＴｉＯ２）を用い、ナノ粒子として抗酸化力が高い導電体を用いる場合には、大気中の酸素による酸化に伴う素子劣化をより一層発生し難くなるため、大気圧中でも安定して動作させる効果をより顕著に発現させることができる。
【００２４】
ここで、上記絶縁性部材は微粒子であってもよく、その平均径が１０〜１０００ｎｍであるのが好ましく、１２〜１１０ｎｍであるのがより好ましい。この場合、粒子径の分散状態は平均粒径に対してブロードであっても良く、例えば平均粒径５０ｎｍの微粒子は、２０〜１００ｎｍの領域にその粒子径分布を有していても問題ない。上記微粒子である絶縁性部材の平均径を好ましくは１０〜１０００ｎｍ、より好ましくは１２〜１１０ｎｍとすることにより、上記絶縁性部材の大きさよりも小さい上記金属微粒子の内部から外部へと効率よく熱伝導させて、素子内を電流が流れる際に発生するジュール熱を効率よく逃がすことができ、面電子放出源が熱で破壊されることを防ぐことができる。さらに、上記電子放出層における抵抗値の調整を行いやすくすることができる。
【００２５】
本発明の面電子放出源では、上記構成に加え、上記電子放出層における上記絶縁性部材と絶縁皮膜ナノ粒子の割合が、重量比で４：１〜１９：１であるのが好ましい。上記重量比率の範囲内であると、上記電子放出層内の抵抗値を適度に上げることができ、大量の電子が一度に流れることで面電子放出源が破壊されるのを防ぐことができる。
【００２６】
本発明の面電子放出源では、上記構成に加え、上記電子放出層の層厚は、１２〜６０００ｎｍであるのが好ましく、３００〜６０００ｎｍであるのがより好ましい。上記電子放出層の層厚を、好ましくは１２〜６０００ｎｍ、より好ましくは３００〜６０００ｎｍとすることにより、電子放出層の層厚を均一化すること、また層厚方向における電子放出層の抵抗調整が可能となる。この結果、面電子放出源表面の全面から一様に電子を放出させることが可能となり、かつ素子外へ効率よく電子を放出させることができる。
【００２７】
本発明の面電子放出源では、上記構成に加え、上記薄膜電極は、金、銀、炭素、タングステン、チタン、アルミ、及びパラジウムの少なくとも１つを含んでいてもよい。上記薄膜電極に、金、銀、炭素、タングステン、チタン、アルミ、及びパラジウムの少なくとも１つが含まれることによって、これら物質の仕事関数の低さから、電子放出層で発生させた電子を効率よくトンネルさせ、面電子放出源の外に高エネルギーの電子をより多く放出させることができる。
【００２８】
本発明の面電子放出源の絶縁皮膜ナノ粒子の絶縁被膜は、上記構成に加え、電子をトンネルさせることが可能な厚みであることを特徴としている。電子がトンネル可能な厚みでなければ、電子を導体から外部に放出させることはできず、面電子放出源としての基本的機能が実現できないためである。
【００２９】
本発明の面電子放出源では、上記構成に加え、絶縁皮膜ナノ粒子の絶縁被膜は、アルカン、アルコール、脂肪酸、アルカンチオール、炭化水素系シラン化合物、有機系界面活性剤の少なくとも１つを含んでいてもよい。このような有機材料で、絶縁皮膜されていることで、素子作成時のナノ粒子の分散液中での分散性向上に貢献するため、ナノ粒子の凝集体が元と成る電流の異常パス形成を生じ難くする他、絶縁性部材の周囲に存在する金属微粒子自身の酸化に伴う粒子の組成変化を生じないため、電子放出特性に影響を与えることがない。よって、面電子放出源の長寿命化をより効果的に図ることができる。
【００３０】
本発明の面電子放出源の製造方法によれば、基板を略一定周期を有して凹凸状に形成する工程と、該樹脂基板上に導電性部材を形成する工程と、前記凹凸形状に合わせて、第一の誘電体を配列し、第二の誘電体に包含された金属部材を第一の誘電体に形成する工程と、薄膜導電性部材を基板に略平行に形成する工程と、を有することを特徴としている。
【００３１】
このような製造方法にすることにより、従来のスピント型電極、ＣＮＴ型電極に比べ、３次元空間を有効に利用することができ、各々の突起物に強力な電界を印加することができるため、電子を効率よく発生させることができる。またその結果、自己組織的に絶縁性部材上に形成することができ、高温の焼成工程を経ることなく、最小の使用エネルギーで効率よく面電子放出源を作成できる。
【００３２】
また、凹凸形状は樹脂の成型により作成する工程であることを特徴としている。また、凹凸形状における凸形状部の先端を鋭角に形成する工程を含むことを特徴としている。このように面電子放出源の製造方法によれば、ナノインプリント技術を用いて、微細な凹凸が簡単な金型成型によって形成できるため、短時間で精度良く所望の凹凸形状が作成できる。そうすると、特定される位置で、電界集中が起こるため、電子放出位置がある程度特定されるため、面での電子放出量が均一になり、蛍光体を用いた場合に濃度ムラが発生しないことになる。
【００３３】
また、本発明の面電子放出源の製造方法は、第二の誘電体に包含された金属部材を第一の誘電体に形成する工程は、溶媒中での自己組織化による形成工程であることを特徴としている。この製造方法によれば、絶縁体部材と絶縁皮膜金属微粒子を同一の溶媒中で混合して溶液とし、前記分散溶液中の粒子を分散させる工程を含み、室温で放置するあるいは溶媒の沸点以下の温度で加熱後に放置することで、自己組織化を有効に発現させることができ、３次元空間に、均一に、絶縁皮膜金属微粒子の突起物を効率よく製造することができる。
【００３４】
以上説明したように、本発明の面電子放出源及びその製造方法によれば、第一の導電性部材を凹凸形状にして、電極間に電子放出層を塗布・常温で乾燥させるだけで簡単に面電子放出源が作成でき、また電子放出効率も格段に高く、大面積化の容易なデバイス及び製造方法を提供できる。
【発明の効果】
【００３５】
本発明の面電子放出源は、上記のように、突起を有する基板と、該基板上の薄膜電極からなる第一の導電性部材と、第二の導電性部材が互いに向かい合うように形成され、該導電性部材間に電圧を印加し、前記第一の導電性部材の突起間に絶縁性部材が少なくとも配置されるとともに、絶縁性部材の周囲には絶縁皮膜ナノ粒子が配置されることを特徴としている。第一の導電性部材と第二の導電性部材との間には、電子放出層は絶縁皮膜ナノ粒子が３次元的に点在あるいは一部が凝集して形成されていることになっている。この薄膜の層であり、この電子放出層に電圧を印加すると、電子放出層には、印加電圧の形成する強電界により電子がナノ金属微粒子内から放出され、絶縁皮膜を電子がトンネルすることにより、電子放出層から電子となって放出される。
【００３６】
このように構成された面電子放出源は、従来のスピント型電極、ＣＮＴ型電極に比べ、３次元空間を有効に利用することができ、第一の導電部材からに強力な電界を印加することができるため、電子を効率よく発生させることができる。その結果、面電子放出源の効率を向上させることができ、低消費電力化が図れる。
【００３７】
本発明の面電子放出源は、真空中だけでなく大気圧中で動作させても放電を伴わないためオゾンやＮＯｘ等の有害物質をほぼ生成せず、面電子放出源が酸化劣化しない。そのため、本発明の面電子放出源は、寿命が長く大気中でも長時間連続動作をさせることができる。よって、本発明により、真空中だけでなく大気圧中でも安定して電子を放出でき、オゾンやＮＯｘ等の有害物質の発生を抑制した面電子放出源を提供することができる。
【００３８】
さらに、本発明の製造方法によれば、自己組織化作用により大きな絶縁体粒子上に形成することができ、高温の焼成工程を経ることなく、最小の使用エネルギーで効率よく面電子放出源を製造することができる。また、ナノインプリント技術を用いて、微細な凹凸が簡単な金型成型によって形成できるため、短時間で精度良く所望の凹凸形状が作成できる。そうすると、粒子間相互作用と粒子の自己組織化作用を利用して一定の間隔を形成した粒子配列が可能となる。また、電界集中が起こる位置がある程度特定されるため、各素子間あるいは面光源での電子放出量が均一になり、蛍光体を用いた場合に濃度ムラが発生しないことになる。
【図面の簡単な説明】
【００３９】
【図１】本発明の一実施形態の面電子放出源の構成を示す模式図である。
【図２】図１の面電子放出源における電子放出層付近の断面の拡大図である。
【図３】絶縁性部材に絶縁皮膜ナノ粒子を形成させる工程を説明した説明図である。
【図４】電子放出実験の測定系を示す図である。
【図５】真空中における電子放出電流を示すグラフを表す図である。
【図６】真空中における電子放出時の素子内電流を示すグラフを表す図である。
【図７】大気中における電子放出電流及び素子内電流を示すグラフを表す図である。
【図８】大気中における電子放出電流及び素子内電流の経時変化を示す図である。
【図９】電子放出性能が最も良好であった電子放出層のＳＥＭ写真である。
【図１０】ＳｉＯ２基板に凹凸を作成し、その基板上に金を蒸着させた写真である。
【図１１】実施例１および実施例２の面電子放出源の輝度測定結果である。
【図１２】従来技術を示す説明図である。
【図１３】従来技術を示す説明図である。
【発明を実施するための形態】
【００４０】
以下、本発明の面電子放出源の実施形態について、図１〜図９を参照しながら具体的に説明する。なお、以下に記述する実施の形態および実施例は本発明の具体的な一例に過ぎず、本発明はこれらよって限定されるものではない。
（面電子放出源の構成）
本発明の面電子放出源の構成について説明する。
【００４１】
図１に示すように、面電子放出源１は、第一の導電性部材２上に絶縁体５と絶縁皮膜金属微粒子６（以下電子放出層４という）と、第一の導電性部材２に対向するように第二の導電性部材３を備えるとともに、電源７と、対向電極３とが配置されている。
【００４２】
電子放出層４は、第一の導電性部材２と第二の導電性部材３とにより挟持されている。また、電源７は、第一の導電性部材２と第二の導電性部材３との間に電圧を印加する。電子放出層４は、後述するように少なくとも絶縁皮膜された金属微粒子の凝集体が複数個所に形成されている。面電子放出源４は、第一の導電性部材２と第二の導電性部材３との間に電圧が印加されることで、第一の導電性部材２と第二の導電性部材３との間（すなわち、電子放出層４）で電子を加速し、対向電極３に向かって第二の導電性部材３から電子を放出させる。
【００４３】
以上のような基本構成を基に、それぞれの部材および電子放出原理について、図１の電子放出層４の内部をモデル化した状態を図２に示して詳細に説明を行なう。
（第一の導電性部材）
第一の導電性部材となる基板２は、面電子放出源の支持体の役割を担う。そのため、ある程度の強度を有し、直に接する物質との接着性が良好で、適度な導電性を有するものであれば、特に制限なく用いることができる。例えばＳＵＳやＴｉ、Ｃｕ等の金属基板、ＳｉやＧｅ、ＧａＡｓ等の半導体基板、ガラス基板のような絶縁体基板、プラスティック基板等が挙げられる。例えばガラス基板のような絶縁体基板を用いるのであれば、その電子放出層４との界面に金属などの導電性物質を電極として付着させることによって、第一の導電性部材となる基板２として用いることができる。上記導電性物質としては、導電性に優れた貴金属系材料を、マグネトロンスパッタ等を用いて薄膜形成できれば、その構成材料は特に問わない。また、酸化物導電材料として、透明電極に広く利用されているＩＴＯ薄膜も有用である。また、強靭な薄膜を形成できるという点で、例えば、ガラス基板表面にＴｉを２００ｎｍ成膜し、さらに重ねてＣｕを１０００ｎｍ成膜した金属薄膜を用いてもよいが、これら材料および数値に限定されることはない。
（第二の導電性部材）
第二の導電性部材３は、電子放出層４内に電圧を印加させるものである。そのため、電圧の印加が可能となるような材料であれば特に制限なく用いることができる。ただし、電子放出層４内で加速され高エネルギーとなった電子をなるべくエネルギーロス無く透過させて放出させるという観点から、仕事関数が低くかつ薄膜を形成することが可能な材料であれば、より高い効果が期待できる。このような材料として、例えば、仕事関数が４〜５ｅＶに該当する金、銀、炭素、タングステン、チタン、アルミ、パラジウムなどが挙げられる。中でも大気圧中での動作を想定した場合、酸化物および硫化物形成反応のない金が、最良な材料となる。また、酸化物形成反応の比較的小さい銀、パラジウム、タングステンなども問題なく実使用に耐える材料である。また第二の導電性部材３の膜厚は、面電子放出源１から外部へ電子を効率良く放出させる条件として重要であり、１０〜５５ｎｍの範囲とすることが好ましい。第二の導電性部材３を平面電極として機能させるための最低膜厚は１０ｎｍであり、これ未満の膜厚では、電気的導通を確保できない。一方、面電子放出源１から外部へ電子を放出させるための最大膜厚は１００ｎｍ程度であり、これを超える膜厚では第二の導電性部材３で電子の吸収あるいは反射による電子放出層４への再捕獲が多く発生することになり、低消費電力で素子駆動ができなくなる。
（金属微粒子）
金属微粒子６の金属種としては、電子を生成するという動作原理の上ではどのような金属種でも用いることができる。ただし、大気圧動作させた時の酸化劣化を避ける目的から、抗酸化力が高い金属である必要があり、貴金属が好ましく、例えば、金、銀、白金、パラジウム、ニッケルといった材料が挙げられる。このような金属微粒子６は、公知の微粒子製造技術であるスパッタ法や噴霧加熱法を用いて作成可能であり、応用ナノ研究所が製造販売する銀金属微粒子等の市販の金属微粒子粉体も利用可能である。
【００４４】
また、金属微粒子６の平均径は、導電性を制御する必要から、以下で説明する絶縁体の微粒子５の大きさよりも小さくなければならず、３〜１０ｎｍであるのがより好ましい。このように、金属微粒子６の平均径を、絶縁体の微粒子５の粒子径よりも小さく、好ましくは３〜２０ｎｍとすることにより、微粒子層４内で、金属微粒子６による導電パスが形成されず、微粒子層４内での絶縁破壊が起こり難く、電子が効率よく生成される。
（絶縁体）
絶縁体の微粒子５に関しては、その材料は絶縁性を持つものであれば特に制限なく用いることができる。ただし、後述の実験結果の通り微粒子層４を構成する微粒子全体における絶縁体の微粒子５の重量割合は８０〜９５％、すなわち金属微粒子との割合は４：１〜１９：１が好ましい。またその大きさは、金属微粒子６に対して優位な放熱効果を得るため、金属微粒子６の直径よりも大きいことが好ましく、絶縁体の微粒子５の直径（平均径）は１０〜１０００ｎｍであることが好ましく、１２〜１１０ｎｍがより好ましい。従って、絶縁体の微粒子５の材料はＳｉＯ２、Ａｌ２Ｏ３、ＴｉＯ２といったものが実用的となる。ただし、表面処理が施された小粒径シリカ粒子を用いると、それよりも粒子径の大きな球状シリカ粒子を用いるときと比べて、溶媒中に占めるシリカ粒子の表面積が増加し、溶液粘度が上昇するため、微粒子層４の膜厚が若干増加する傾向にある。また、絶縁体の微粒子５の材料には、有機ポリマーから成る微粒子を用いてもよく、例えば、ＪＳＲ株式会社の製造販売するスチレン／ジビニルベンゼンから成る高架橋微粒子（ＳＸ８７４３）、または日本ペイント株式会社の製造販売するスチレン・アクリル微粒子のファインスフェアシリーズが利用可能である。ここで、絶縁体の微粒子５は、２種類以上の異なる粒子を用いてもよく、また、粒径のピークが異なる粒子を用いてもよく、あるいは、単一粒子で粒径がブロードな分布のものを用いてもよい。
【００４５】
また絶縁体の成す役割は微粒子形状に依存しないため、上記絶縁性部材に有機ポリマーから成るシート基板や、何らかの方法で絶縁性部材を塗布して形成した絶縁体層を用いてもよい。但しこのシート状基板や絶縁体層には厚さ方向を貫通する複数の微細孔を有する必要がある。このような用件を満たすシート状基板材料として、例えば、ワットマンジャパン株式会社の製造販売するメンブレンフィルターニュークリポア（ポリカーボネート製）が有用である。
（電子放出層）
電子放出層４は、上記絶縁体５および金属微粒子６を含んでいる。薄いほど強電界がかかるため低電圧印加で電子を加速させることができるが、電子放出層の層厚を均一化できること、また層厚方向における電子放出層の抵抗調整が可能となることなどから、微粒子層４の層厚は、１００〜１０００ｎｍ、より好ましくは３００〜６０００ｎｍであるとよい。１００ｎｍ未満では、電極間の接触あるいは高電圧印加による絶縁破壊が生じることがあり、６０００ｎｍ以上では、電子放出に必要な高電界を印加することができなくなり、高電界を印加すれば消費電力が高くなる。
（電子放出原理）
電子放出の原理について、電子放出層４をモデル化した状態の図２により説明する。絶縁体粒子５上に絶縁皮膜された金属微粒子６は自己組織化によって形成される。その原理を以下に示す。
【００４６】
図３に電子放出層の作成プロセスを示す。絶縁体及び絶縁皮膜金属微粒子を溶媒に溶かし、超音波洗浄器により金属微粒子を分散させ、第一の導電性部材上に塗布を行なう。その後、室温で放置し、ゆっくりと溶媒を蒸発させると、溶媒の蒸発時に自己組織化作用により、絶縁皮膜された金属微粒子が絶縁体上に略均一な間隔を保って形成される。以上のような簡単なプロセスで、高温処理が必要なく電子放出層が形成できる。
【００４７】
原理的には、図２に示すように、平均粒径の小さな粒子（絶縁皮膜金属微粒子）は、金属微粒子より平均粒径の大きな粒子（絶縁体粒子）に付着するほうがエネルギー的に安定である。このような金属微粒子の挙動を利用することにより、自己組織的に絶縁体に絶縁皮膜金属微粒子同士が間隔を保って配置した状態を作る。これは、粒子間の静電斥力によって粒子同士が反発し、互いに距離を置くよう分布しているため、絶縁体の周囲に絶縁皮膜金属微粒子が配置された構成に形成できる。このような原理に基づき、導電性部材間に絶縁体粒子の周囲に絶縁皮膜金属微粒子を高温の焼成などが必要なく、室温で放置する自己組織化作用で、均質に付着形成させる。このプロセスで、絶縁皮膜金属微粒子は突起物として３次元的に導電性部材間に略均質に形成されることになる。ここで、略均質という表現はそれぞれの粒子がＳＥＭ観察時に、ほぼ絶縁体粒子に均一に付着していることを意味し、厳密に付着状態を定義するものではない。後述するように、付着物の一部は凝集されていても良い。従来技術で示したような現在提案されているスピント型電極やＣＮＴ電極では、電子放出箇所は空間を平面的に利用しているだけであり、電極間の空間を最大限利用していない。導電性部材間に電圧を印加すると、局所的な突起物は電界集中により、高電圧が印加されることになり、３次元的に形成されたそれぞれの突起から電子が放出される。この原理は、絶縁皮膜金属微粒子表面に強電界が掛かると、真空との境界でポテンシャル障壁が傾斜を持つが、強電界になると障壁が極めて薄くなり、トンネル効果で電子が真空中に放出されることによると考えられる。
【００４８】
具体的には、まず、基板２上に、絶縁体の微粒子５と、金属微粒子６とを分散させた分散溶液をスピンコート法を用いて塗布することで、微粒子層４を形成する。ここで、分散溶液に用いる溶媒としては、絶縁体の微粒子５と、金属微粒子６とを分散でき、かつ塗布後に乾燥できれば、特に制限なく用いることができ、例えば、トルエン、ベンゼン、キシレン、ヘキサン、テトラデカン等を用いることができる。
【００４９】
特に、絶縁皮膜金属微粒子を分散するためには、無極性溶媒（比誘電率の小さな溶媒。ヘキサンなど）の方が好ましい。ただし、水などは極性溶媒の代表格であるが、コストメリットがあるので、使用することができる。無極性溶媒を使用する理由としては、溶媒中で、金属微粒子がもつ電荷等で引き合わないようにするためには、金属微粒子がもつ電荷を遮蔽するような状態の方がよいからである。また、溶媒の粘度も金属微粒子の動きやすさに影響してくるので、分散性に影響する。特に、比誘電率が５以下の溶媒（ヘキサン 1.9、トルエン 2.3、キシレン 2.3）が好ましい。
【００５０】
また、金属微粒子６の分散性を向上させる目的で、事前処理としてアルコラート処理を施すとよい。スピンコート法による成膜、乾燥、を複数回繰り返すことで所定の膜厚にすることができる。微粒子層４は、スピンコート法以外に、例えば、滴下法、スプレーコート法等の方法でも成膜することができる。そして、電子放出層４上に薄膜電極３を成膜する。薄膜電極３の成膜には、例えば、マグネトロンスパッタ法を用いればよい。
【００５１】
すなわち、絶縁体及び絶縁皮膜金属微粒子を溶媒に溶かし、超音波洗浄器により金属微粒子を分散させ、第一の導電性部材上に塗布を行なう。その後、室温で放置し、ゆっくりと溶媒の除去を行なう。以上のような簡単なプロセスで、高温処理が必要なく電子放出層が形成できる。
【００５２】
ここで、Ａ点での電界強度はマクロ的には、Ｅ＝Ｖ（印加電圧）/ｄ（素子間距離）で与えられ、ミクロ的には電界集中が起こっているため、電界集中が起こっている部分では高電界状態となっている。またＢ点が第一の導電性部材と第二の導電性部材の中央に位置していると仮定すると、Ｂ点にかかっている電界強度は、Ａ点とＢ点が同形状であれば、Ａ点の１/２となる。したがって、図２のモデルに示すように、電界集中が３次元空間内で、多数発生するような構成とすることにより、従来技術に示したスピント型の平面的な電極構造より、効率的に電子の放出を行なえる。さらに、Ｂ点における電子のエネルギーは、Ａ点での電子エネルギーが重畳される。Ａ点での高エネルギーを持った電子は、Ｂ点で、さらに前記電界集中によるエネルギーを得て最終的には上部の電極の貫通箇所あるいはトンネルすることにより電子が面電子放出源から外部に放出されることになる。
【００５３】
ここで、第一の導電性部材と、第二の導電性部材の間隔は絶縁破壊が起こらない程度に短いほうがより効率よく、電子放出が可能となるため好ましい。高電圧を印加でき、電界集中が発生しやすくなり、低消費電力の素子を作成できるからである。
【００５４】
また平均粒径の異なる数ナノ程度のシリカ微粒子を上記説明した構成に加えることにより自発光素子としても利用でき、上記に示した２種類の粒子に限定されるわけではない。複数種類の粒子径、材質などを加えることによりさまざまな電子デバイスとして上記原理を利用可能であることは容易に理解できるため、本発明の範囲に含まれる。
【００５５】
以下、上記に説明した電子放出の原理に基づいて、本発明の実施例について説明を行なっていく。
【実施例１】
【００５６】
実施例１として、本発明に係る面電子放出源を用いた電子放出実験について図４〜９を用いて説明する。なお、この実験は実施の一例であって、本発明の内容を制限するものではない。
【００５７】
本実施例では、微粒子層４における絶縁体の微粒子５と絶縁体物質（付着物質）を表面に付着させた金属微粒子６との配合を変えた５種類の面電子放出源１を作製した。
【００５８】
基板２には３０ｍｍ角のＳＵＳの基板を使用し、この基板２上にスピンコート法を用いて微粒子層４を堆積させた。この実験に使用した３０ｍｍ角のＳＵＳ３０４ステンレス鋼板（Ｃ：０．０６質量％，Ｓｉ：０．０６質量％，Ｓｉ：０．５５質量％，Ｍｎ：０．７９質量％，Ｎｉ：８．０８質量％，Ｃｒ：１８．３質量％，Ｃｕ：０．０５質量％）を使用し、大気焼鈍−酸洗及び光輝焼鈍により表面粗さが異なる複数の板材を用意した。この表面粗さを、ＪＩＳ Ｂ０６０１に規定されている中心線平均粗さＲａで測定した。実施例１で使用したＳＵＳ基板のＲａは0.13μｍであった。スピンコート法に用いた絶縁体の微粒子５及び絶縁体物質を表面に付着させた金属微粒子６を含んだ溶液は、トルエンを溶媒として各粒子を分散したものである。トルエン溶媒中に分散させた絶縁体の微粒子５と絶縁体物質を表面に付着させた金属微粒子６の配合割合は、絶縁体の微粒子５および金属微粒子６の投入総量に対する絶縁体の微粒子５の重量比率を７０、８０、９０、９５％と、それぞれ成るようにした。
【００５９】
絶縁体物質を表面に付着させた金属微粒子６として、銀ナノ粒子（平均径１０ｎｍ、うち絶縁被膜アルコラート１ｎｍ厚）を用い、絶縁体の微粒子５として、球状シリカ粒子（平均径１１０ｎｍ）を用いた。
【００６０】
各微粒子を分散させた溶液は、次のように作成する。１０ｍＬの試薬瓶にトルエン溶媒を３ｍＬ入れ、その中に０．５ｇのシリカ粒子を投入する。ここで試薬瓶を超音波分散器にかけ、シリカ粒子の分散を行う。この後０．０５５ｇの銀ナノ粒子を追加投入し、同様に超音波分散処理を行う。こうして絶縁体の微粒子（シリカ粒子）の配合割合が９０％となる分散溶液が得られる。
【００６１】
スピンコート法による成膜条件は、分散溶液の基板への滴下後に、５００ＲＰＭにて５ｓｅｃ続いて３０００ＲＰＭにて１０ｓｅｃ、基板の回転を行う事とした。この成膜条件を３度繰り返し、基板上に３層堆積させた後、室温で自然乾燥させた。膜厚は約１５００ｎｍであった。
【００６２】
基板２の表面に微粒子層４を形成後、マグネトロンスパッタ装置を用いて上部電極３を成膜する。成膜材料として金を使用し、上部電極３の層厚は１２ｎｍ、同面積は０．２８ｃｍ２とした。
【００６３】
上記のように作製した面電子放出源について、図４に示すような測定系を用いて電子放出実験を行った。図４の実験系では、面電子放出源１の上部電極３側に、絶縁体スペーサ９を挟んで対向電極８を配置させる。そして、面電子放出源１および対向電極８は、それぞれ、電源７に接続されており、面電子放出源１にはＶ１の電圧、対向電極８にはＶ２の電圧がかかるようになっている。このような実験系を１×１０−８ＡＴＭの真空中に配置して電子放出実験を行い、さらに、このような実験系を大気中に配置して電子放出実験を行った。これらの実験結果を図５〜８に示す。
【００６４】
図５は、真空中にて電子放出実験した際の電子放出電流を測定した結果を示すグラフである。ここで、Ｖ１＝１〜１０Ｖ、Ｖ２＝５０Ｖとした。図４に示すように、１×１０−８ＡＴＭの真空中において、シリカ粒子の重量比率が、７０％では電子放出が見られないのに対し、８０、９０、９５％では電子放出による電流が観測された。その値は、１０Ｖの電圧印加で１０−７Ａ程度であった。
【００６５】
図６は、上記と同様、真空中において電子放出実験した際の素子内電流を測定した結果を示すグラフである。ここでも、上記と同様、Ｖ１＝１〜１０Ｖ、Ｖ２＝５０Ｖとした。図５から、シリカ粒子の割合が７０％では抵抗値が足りずに絶縁破壊を起こしている（電流値が振り切れ、グラフ上部に張り付いている）ことがわかる。金属微粒子の配合比が多くなると、金属微粒子による導電パスが形成され易くなり、微粒子層４に低電圧で大電流が流れてしまう。このため、弾道電子発生の条件が成立しないと考えられる。
【００６６】
図７は、シリカ粒子の割合が９０％の面電子放出源を用いて、Ｖ１＝１〜１５Ｖ，Ｖ２＝２００Ｖとして、大気中で電子放出実験した際の、電子放出電流および素子内電流を測定した結果を示すグラフである。
【００６７】
図７に示すように、大気中で、Ｖ１＝１５Ｖの電圧印加で１０−１０Ａ程度の電流が観測された。
【００６８】
さらに、図８は、図７と同様シリカ粒子の割合が９０％の面電子放出源を用いて、ここでは、Ｖ１＝１５Ｖ，Ｖ２＝２００Ｖの電圧印加で大気中にて連続駆動させた際の、電子放出電流および素子内電流を測定した結果を示すグラフである。図７に示す通り、６時間経っても安定的に電流を放出し続けた。
【００６９】
図９は、電子放出性能が最も良好であったシリカ９０％の割合で混合した粒子について、電子放出層のＳＥＭ写真を示す。図４によれば、アルコラート皮膜ナノ金属微粒子が、シリカ粒子に多数付着し、ほぼ均一な間隔で満遍なくシリカ粒子に点在しているのが観察できた。ここで、ＳＥＭ写真は、第二の導電性部材側から、前処理なしでそのまま観察し、チャージアップするため、観察モードを数秒にして撮影を行なっている。
【００７０】
この場合、絶縁皮膜金属微粒子が、絶縁体に均一に点在（分散）していることが好ましい。これは自己組織的な作用から絶縁皮膜金属微粒子が絶縁体にうまく分散していると考えられる。
【００７１】
均一に分散していない状態では、絶縁皮膜金属微粒子の凝集が発生し、この凝集が大きく形成している場合では、絶縁破壊を起こす可能性が高いからである。しかし、絶縁皮膜金属微粒子が小さな凝集体を形成している場合もあり、その場合も、絶縁破壊を起こさない程度の凝集体であれば、問題なく、本発明の範囲に含まれる。
【実施例２】
【００７２】
上記実施例１は、３０ｍｍ角のＳＵＳの基板を使用したが、本実施例２では、ＳｉＯ２基板に微細な凹凸を作成し、その凹凸基板上に金を50nm蒸着させ下部基板とした。図１０に示すように、凹凸基板は１辺が１４０ｎｍの四角形状で四角形状の頂点が最も凸形状に形成されている。ここで四角形状の頂点は底辺部から約５０ｎｍであった。
【００７３】
このような基板に、実施例１で使用したもっとも電子放出電流が大きかったシリカ粒子の重量比率が９０％の分散溶液を用いて、実施例１と同様に面電子放出源を作成した。得られた面電子放出源を１×１０−８ＡＴＭの真空中において、実施例１と同様に電子放出電流の測定を行なったところ、電子放出による電流が観測され、その値は、実施例１と同じ程度であり、１０Ｖの電圧印加で１０−７Ａ程度であった。ここでも、実施例１と同様に印加電圧値はＶ１＝１〜１０Ｖ、Ｖ２＝５０Ｖとした。
【００７４】
また、使用した凹凸基板は、大量生産時には、光硬化樹脂を塗布した基板に石英モールドを押し付け，紫外線照射により光硬化させる。その後，現像することにより，パターンが形成される。これは，インプリントであるので，光の回折に影響されなく，石英モールドのパターンが高精度に転写できる、いわゆるＵＶナノインプリント技術を用いることができる。また、光硬化性樹脂の代わりに熱可塑性樹脂のPMMA（ポリメタクリル酸メチル）などを用いた熱ナノインプリントも使用可能である。
【００７５】
このように、シリカ粒子の位置を特定することによって、粒子間隔が正しく行われるため、自己組織化作用のみでは不十分であった絶縁性部材の位置の特定が可能となる。絶縁性部材の間隔が一定になれば、絶縁性部材に吸着している絶縁皮膜ナノ粒子の３次元的な位置も特定されるようになり、電子放出の効率や面発光も向上できる。
（実施例１及び実施例２による輝度ムラの測定比較）
実施例１の面電子放出源と実施例２の面電子放出源の輝度測定結果を図１１に示す。
【００７６】
輝度の測定は素子のほぼ中心となる位置をとし、図１１の横軸「ｍｍ」とした。縦軸は、輝度を表しており、「ｃｄ／ｍ２」である。それぞれの面電子放出源電圧を印加し、素子の電流密度を１ｍＡの電流とする調整を行った。そのときの電圧は２５〜３５Ｖ程度であった。
【００７７】
図１１において、本発明の実施例１における実験結果は、破線で表し、実施例２における実験結果を実線で表す。本発明に係る実施例の中でも、実施例２の構成のほうが、実施例１の構成よりも輝度ムラを減少することができることがわかった。
（比較例）
本比較例では、ガラス基板上にＡｕをスパッタリングし、電極とした。中心線平均粗さは約３ｎｍ（０．００３μｍ）であった。この基板を使用し、シリカ粒子径を１００ｎｍでスピンコートは５００ＲＰＭ・５ｓｅｃ＋３０００ＲＰＭ・１０ｓｅｃで３層堆積させた。電子放出実験を行なったが、電子放出の値は１０Ｖの電圧印加で１０−９Ａ程度であった。また数回実験を行なったが、中には電子放出が確認できないものもあった。
【産業上の利用可能性】
【００７８】
本発明は、面電子放出源に関するものである。適用例として、フィールドエミッションディスプレイ（ＦＥＤ）等のディスプレイや、電子線照射装置、光源、電子部品製造装置、電子回路部品のような電子線源として適用できる。
【符号の説明】
【００７９】
１，１’  面電子放出源
２      第一の導電性部材（電極基板）
３      第二の導電性部材（薄膜電極）
４，４’  電子放出層  
５，５’  絶縁体の微粒子（絶縁性部材）
６      金属微粒子（絶縁皮膜金属微粒子）
７      電源（電源部）
８      対向電極
９      絶縁体スペーサ
【図１】
2010244736.tif 000003
【図２】
2010244736.tif 000004
【図３】
2010244736.tif 000005
【図４】
2010244736.tif 000006
【図５】
2010244736.tif 000007
【図６】
2010244736.tif 000008
【図７】
2010244736.tif 000009
【図８】
2010244736.tif 000010
【図９】
2010244736.tif 000011
【図１０】
2010244736.tif 000012
【図１１】
2010244736.tif 000013
【図１２】
2010244736.tif 000014
【図１３】
2010244736.tif 000015